(57)【特許請求の範囲】
【請求項１】
負の誘電異方性を有する極性化合物の混合物に基づく、ＥＣＢまたはＶＡ効果に基づく電気光学的ディスプレイ用液晶媒体であって、
少なくとも１種の式Ｉ
【化１】
0004439160.tif 000037
式中、
Ｒ１およびＲ２は、互いに独立して、１〜１２個のＣ原子を有するアルキル、アルコキシまたはアルケニル基であり、また、これらの基における１つまたは２つ以上のＣＨ２基が、各々の場合において互いに独立して、酸素原子が互いに直接結合しないように、−Ｏ−、−ＣＨ＝ＣＨ−、−ＣＯ−、−ＯＣＯ−または−ＣＯＯ−により置換されていることができ、
Ｚは、ＯＣＨ２またはＣＨ２Ｏであり、
ｍは、０である、
で表される化合物を含む、前記液晶媒体。
【請求項２】
さらに、１種または２種以上の式ＩＩ
【化２】
0004439160.tif 000038
式中、
Ｒ１およびＲ２は、互いに独立して、式Ｉの意味の１つを有し、
【化３】
0004439160.tif 000039
ａは、０または１である、
で表される化合物を含むことを特徴とする、請求項１に記載の媒体。
【請求項３】
さらに、少なくとも１種の式ＩＩＩ
【化４】
0004439160.tif 000040
式中、
Ｒ１およびＲ２は、互いに独立して、式Ｉの意味の１つを有し、
【化５】
0004439160.tif 000041
ｂは、０または１である、
で表される化合物を含むことを特徴とする、請求項１または２に記載の媒体。
【請求項４】
さらに、１種または２種以上の式ＩＶ
【化６】
0004439160.tif 000042
式中、
Ｒ３は、２〜７個のＣ原子を有するアルケニル基であり、
Ｒ４は、式ＩにおけるＲ１の意味の１つを有し、
ｃは、０または１である、
で表される化合物を含むことを特徴とする、請求項１〜３のいずれかに記載の媒体。
【請求項５】
４種または５種以上の式ＩおよびＩＩから選択された化合物、少なくとも１種の式ＩＩＩで表される化合物および少なくとも１種の式ＩＶで表される化合物を含むことを特徴とする、請求項１〜４のいずれかに記載の媒体。
【請求項６】
少なくとも１種の式Ｉ（式中、ｍは０であり、Ｚは、ＣＨ２Ｏである）で表される化合物を含むことを特徴とする、請求項１〜５のいずれかに記載の媒体。
【請求項７】
少なくとも３種の式ＩＩａ〜ＩＩｅ
【化７】
0004439160.tif 000043
式中、ａｌｋｙｌは、Ｃ１−６アルキルである、
から選択された化合物を含むことを特徴とする、請求項１〜６のいずれかに記載の液晶媒体。
【請求項８】
少なくとも１種の式ＩＩＩａ〜ＩＩＩｄ
【化８】
0004439160.tif 000044
式中、ａｌｋｙｌは、Ｃ１−６アルキルであり、Ｒは、Ｃ１−６アルキルまたはアルコキシであり、Ｌは、ＨまたはＦである、
から選択された化合物を含むことを特徴とする、請求項１〜７のいずれかに記載の液晶媒体。
【請求項９】
少なくとも１種の式ＩＶａ〜ＩＶｇ
【化９】
0004439160.tif 000045
式中、Ｒ３ａおよびＲ４ａは、互いに独立して、Ｈ、ＣＨ３、Ｃ２Ｈ５またはｎ−Ｃ３Ｈ７であり、ａｌｋｙｌは、Ｃ１−６アルキルである、
から選択された化合物を含むことを特徴とする、請求項１〜８のいずれかに記載の液晶媒体。
【請求項１０】
２〜３０重量％の１種または２種以上の式Ｉで表される化合物、
４０〜８５重量％の１種または２種以上の式ＩＩで表される化合物、
２〜２５重量％の１種または２種以上の式ＩＩＩで表される化合物および
２〜２５重量％の１種または２種以上の式ＩＶで表される化合物
を本質的に含むことを特徴とする、請求項１〜９のいずれかに記載の液晶媒体。
【請求項１１】
誘電体として、請求項１〜１０のいずれかに記載の液晶媒体を含むことを特徴とする、ＶＡまたはＥＣＢ効果に基づくアクティブマトリックス駆動を有する電気光学的ディスプレイ。
【発明の詳細な説明】
【０００１】
【発明の属する技術分野】
本発明は、特にＥＣＢ効果に基づくアクティブマトリックス駆動を有する電気光学的ディスプレイ用の、負の誘電異方性を有する極性化合物の混合物に基づく液晶媒体に関する。
【０００２】
【従来の技術】
電気的に制御された複屈折、ＥＣＢ効果またはＤＡＰ効果（整列相の変形）の原理は、最初に１９７１年に記載された(M.F. SchieckelおよびK. Fahrenschon, "Deformation of nematic liquid crystals with vertical orientation in electrical fields", Appl. Phys. Lett. 19 (1971), 3912)。これに、J.F. Kahn (Appl. Phys. Lett. 20 (1972), 1193)およびG. LabrunieおよびJ. Robert (J. Appl. Phys. 44 (1973), 4869)による論文が続く。
【０００３】
J. RobertおよびF. Clerc (SID 80 Digest Techn. Papers (1980), 30), J. Duchene (Displays 7(1986), 3)およびH. Schad (SID 82 Digest Techn. Papers (1982), 244)による論文は、液晶相が、弾性定数間の比率Ｋ３／Ｋ１の高い値、光学異方性Δｎについての高い値および−０．５〜−５の誘電異方性Δεについての値を有して、ＥＣＢ効果に基づく高度情報ディスプレイ素子に使用可能でなければならないことを示している。ＥＣＢ効果に基づく電気光学的ディスプレイ素子は、ホメオトロピック端部配向を有する。
【０００４】
ＥＣＢディスプレイの一層新たな変種は、またＶＡＮ（垂直配向ネマティック）またはＶＡＣ（垂直配向コレステリック）効果として知られているＶＡ（垂直配向）効果に基づくアクティブマトリックスディスプレイである。ＶＡディスプレイは、特に、S. Yamauchi et al., SID Digest of Technical Papers, 378頁以降(1989)に記載されており、ＶＡＣディスプレイは、K.A. Crabdall et al., Appl. Phys. Lett. 65, 4 (1994)に記載されている。
【０００５】
すでに前に知られているＥＣＢディスプレイと同様に、一層最近のＶＡおよびＶＡＣディスプレイは、２つの透明な電極間に負の誘電異方性Δεを有する液晶媒体の層を含む。液晶層中の分子は、スイッチオフ状態で、ホメオトロピックまたは傾斜したホメオトロピック配向を有し、即ち、電極表面に対して実質的に垂直に配向する。負のΔεゆえに、電極表面に平行な液晶分子の再配向は、スイッチオン状態において生じる。
【０００６】
スイッチオン状態における液晶分子が、液晶セル全体にわたり均一な優先的方向で平行な配向を有する、従来のＥＣＢディスプレイに対して、ＶＡおよびＶＡＣディスプレイにおけるこの均一な平行な配向は、通常、セル内の小さいドメインにのみ限定される。ディスクリネーションが、これらのドメイン間に存在し、これはまた、ティルトドメインとして知られている。ＶＡドメインの他のタイプにおいて、ドメインは、重合体壁により分離される。
【０００７】
この結果、ＶＡおよびＶＡＣディスプレイは、従来のＥＣＢディスプレイと比較して、コントラストおよびグレーシェードの大きな視野角独立性を有する。さらに、ＶＡディスプレイは、しばしば、製造するのが一層簡単である。その理由は、分子の均一な配向のための、例えばラビングによる電極表面の追加の処理が、もはや必要ではないからである。
【０００８】
ＶＡＮディスプレイとは比較して、ＶＡＣディスプレイにおける液晶媒体は、さらに、スイッチオン状態で、代表的には０〜３６０°の角度で液晶層中で液晶分子のらせんねじれを生じる、１種または２種以上のキラルな化合物、例えばキラルなドーパントを含む。好ましい場合におけるねじれ角は、約９０°である。
【０００９】
特に、これらの新規なＶＡおよびＶＡＣディスプレイについて、特定の特別に製作した液晶媒体が必要とされる。例えば、前に開示された、例えばEP 0 474 062に記載されている、負の誘電異方性の液晶媒体は、ＵＶ露光の後の電圧保持率（ＨＲ）について低い値を有することが見出された。従って、これらは、前に記載したディスプレイにおいて用いるのに、極めて適切ではない。
【００１０】
電気光学的ディスプレイ素子における前記した効果の工業的適用は、多数の要求を満たさなければならないＬＣ相を必要とする。ここで特に重要なのは、水分、空気および物理的効果、例えば熱、赤外線、可視光線および紫外線領域における放射並びに直流および交流電界に対する化学的耐性である。さらに、工業的に用いることができるＬＣ相には、適切な温度範囲および低い粘度における液晶中間相が必要である。
【００１１】
これまでに開示されている液晶中間相を有する一連の化合物は、いずれも、これらの要求すべてを満たす単一の化合物は含まれていない。従って、一般的に、２〜２５種、好ましくは３〜１８種の化合物の混合物が、ＬＣ相として用いることができる物質を与えるために準備されている。しかし、理想的な相は、この方法によっては容易には製造することができない。その理由は、実質的に負の誘電異方性および適切な長期間安定性を有する液晶物質が、現在まで入手可能でなかったからである。
【００１２】
マトリックス液晶ディスプレイ（ＭＬＣディスプレイ）が知られている。個々の画素を個別に切り換えるために用いることができる非線型素子の例は、アクティブ素子（即ちトランジスタ）である。これは、次に、「アクティブマトリックス」と呼ばれ、これらの２つのタイプの間で区別をすることができる：
１．基板としてのケイ素ウエファー上のＭＯＳ（金属酸化物半導体）トランジスタ、
２．基板としてのガラス板上の薄膜トランジスタ（ＴＦＴ）。
【００１３】
タイプ１の場合において、用いられる電気光学的効果は、通常、動的散乱またはゲスト−ホスト効果である。単結晶ケイ素を基板材料として用いると、ディスプレイの大きさが限定される。その理由は、種々の部分表示をモジュラー結合させてさえも、接合部分に問題が生じるからである。
【００１４】
好適であって、一層有望なタイプ２の場合において、用いられる電気光学的効果は、通常ＴＮ効果である。２種の技術の間に区別がなされる：即ち化合物半導体、例えばＣｄＳｅを含むＴＦＴあるいは多結晶形または無定形ケイ素に基づくＴＦＴである。後者に技術に関しては、勢力的な研究努力が世界中でなされている。
【００１５】
ＴＦＴマトリックスは、ディスプレイの１枚のガラス板の内側に施され、他方のガラス板の内側は、透明な対向電極を担持している。画素電極の大きさと比較すると、ＴＦＴは、極めて小さく、画像に対して有害な効果は事実上有していない。この技術はまた、各フィルター素子が切換可能な画素に対して反対に位置するように、モザイク状の赤色、緑色および青色フィルターを配列した全色コンパティブル画像ディスプレイにまで発展させることができる。
【００１６】
これまでに開示されたＴＦＴディスプレイは、通常、透過光内に交差偏光板を有するＴＮセルとして動作し、裏側から投射される。
本明細書中、ＭＬＣディスプレイの用語は、集積非線型素子を備えたマトリックスディスプレイのすべて、即ちアクティブマトリックスに加えて、またバリスターまたはダイオード（ＭＩＭ＝金属−絶縁体−金属）等の受動的素子を備えたディスプレイを包含する。
【００１７】
このタイプのＭＬＣディスプレイは、特に、ＴＶ用途（例えばポケット型ＴＶ受像機）あるいは自動車または航空機構築における高度情報ディスプレイ用に適する。コントラストの角度依存性および応答時間に関連する問題に加えて、ＭＬＣディスプレイにおいては、液晶混合物の不適切な比抵抗値による問題が生じる[TOGASHI, S., SEKIGUCHI, K., TANABE, H., YAMAMOTO, E., SORIMACHI, K., TAJIMA, E., WATANABE, H., SHIMIZU, H., Proc. Eurodisplay 84, １９８４年９月：A210-288 Matrix LCD Controlled by Double Stage Diode Rings, １４１頁以降、Paris; STROMER, M., Proc, Eurodisplay 84, １９８４年９月：Design of Thin Film Transistors for Matrix Addressing of Television Liquid Crystal Displays, １４５頁以降、Paris]。この抵抗値が減少するほど、ＭＬＣディスプレイのコントラストは悪化する。液晶混合物の比抵抗値は、一般的に、ディスプレイの内部表面との相互作用によって、ＭＬＣディスプレイの寿命全般を通じて減少するため、大きい（初期）抵抗値は、長い動作期間を通じて許容し得る抵抗値を有しなければならないディスプレイに極めて重要である。
【００１８】
これまでに開示されたＭＬＣ−ＴＮディスプレイの欠点は、これらのディスプレイにおいてこれらの比較的低いコントラスト、比較的高い視野角依存性およびグレーシェード（中間色調）を形成するのが困難なためである。
EP 0 474 062には、ＥＣＢ効果に基づくＭＬＣディスプレイが開示されている。ここに記載されているＬＣ混合物は、エステル、エーテルまたはエチル架橋を含む２，３−ジフルオロフェニル誘導体に基づいており、ＵＶへの露光後の「電圧保持率」（ＨＲ）についての低い値を有し、従って投射型のディスプレイに用いることができない。
【００１９】
従って、極めて高い比抵抗値を有し、同時に広い動作温度範囲、短い応答時間および低いしきい値電圧を有し、この補助により種々のグレーシェードを形成することができるＭＬＣディスプレイに対する多大な要求が継続している。
【００２０】
【発明が解決しようとする課題】
本発明の目的は、前述の欠点を有していないか、または有していても小さい程度のみであり、同時に極めて高い比抵抗値を有する、ＥＣＢおよびＶＡ効果に基づくＭＬＣディスプレイを提供することにある。
【００２１】
【課題を解決するための手段】
ここで、この目的は、本発明のネマティック液晶混合物を、これらのディスプレイ素子において用いる場合に達成することができることが見出された。
【００２２】
本発明は、従って、負の誘電異方性を有する極性化合物の混合物に基づく液晶媒体であって、少なくとも１種の式Ｉ
【化１０】
0004439160.tif 000002
式中、
Ｒ１およびＲ２は、互いに独立して、１〜１２個のＣ原子を有するアルキル、アルコキシまたはアルケニル基であり、また、これらの基における１つまたは２つ以上のＣＨ２基が、各々の場合において互いに独立して、酸素原子が互いに直接結合しないように、−Ｏ−、−ＣＨ＝ＣＨ−、−ＣＯ−、−ＯＣＯ−または−ＣＯＯ−により置換されていることができ、
Ｚは、ＯＣＨ２またはＣＨ２Ｏであり、
ｍは、０または１である、
で表される化合物を含む、液晶媒体に関する。
【００２３】
特に好ましいのは、ｍが０であり、ＺがＣＨ２Ｏである、式Ｉで表される化合物である。さらに好ましいのは、Ｒ１およびＲ２が、１〜６個のＣ原子を有する、アルキルまたはアルコキシ、特にアルキルである、式Ｉで表される化合物である。
【００２４】
好ましい態様は、以下のものである：
ａ）随意に、さらに、１種または２種以上の式ＩＩ
【化１１】
0004439160.tif 000003
式中、
Ｒ１およびＲ２は、互いに独立して、式Ｉの意味の１つを有し、
【化１２】
0004439160.tif 000004
ａは、０または１である、
で表される化合物を含む媒体。
【００２５】
ｂ）随意に、さらに、１種または２種以上の式ＩＩＩ
【化１３】
0004439160.tif 000005
式中、
Ｒ１およびＲ２は、互いに独立して、式Ｉの意味の１つを有し、
【化１４】
0004439160.tif 000006
ｂは、０または１である、
で表される化合物を含む媒体。
【００２６】
ｃ）随意に、さらに、１種または２種以上の式ＩＶ
【化１５】
0004439160.tif 000007
式中、
Ｒ３は、２〜７個のＣ原子を有するアルケニル基であり、
Ｒ４は、式ＩにおけるＲ１の意味の１つを有し、
ｃは、０または１である、
で表される化合物を含む媒体。
【００２７】
ｄ）実質的に、４種または５種以上の式ＩおよびＩＩから選択された化合物、少なくとも１種の式ＩＩＩで表される化合物および／または少なくとも１種の式ＩＶで表される化合物を含む媒体。
ｅ）少なくとも３種の式ＩＩで表される化合物を含む媒体。
【００２８】
ｆ）全体としての混合物中の式Ｉで表される化合物の割合が、２〜３０重量％、好ましくは３〜２０重量％である媒体。
ｇ）全体としての混合物中の式ＩＩで表される化合物の割合が、少なくとも４０重量％である媒体。
【００２９】
ｈ）少なくとも３種の式ＩＩａ〜ＩＩｅ
【化１６】
0004439160.tif 000008
式中、ａｌｋｙｌはＣ１−６アルキルである、
から選択された化合物を含み、特に少なくとも１種の式ＩＩａで表される化合物、少なくとも１種の式ＩＩｂで表される化合物および／または少なくとも１種の式ＩＩｃで表される化合物を含む媒体。
【００３０】
ｉ）少なくとも１種の式ＩＩＩａ〜ＩＩＩｄ
【化１７】
0004439160.tif 000009
式中、ａｌｋｙｌは、Ｃ１−６アルキルであり、Ｒは、Ｃ１−６アルキルまたはアルコキシであり、Ｌは、ＨまたはＦである、
から選択された化合物を含む媒体。
【００３１】
ｋ）少なくとも１種の式ＩＶａ〜ＩＶｇ
【化１８】
0004439160.tif 000010
式中、Ｒ３ａおよびＲ４ａは、互いに独立して、Ｈ、ＣＨ３、Ｃ２Ｈ５またはｎ−Ｃ３Ｈ７であり、ａｌｋｙｌは、Ｃ１−６アルキルである、
から選択された化合物を含む媒体。
【００３２】
ｌ）実質的に：
２〜３０重量％の１種または２種以上の式Ｉで表される化合物、
４０〜８５重量％の１種または２種以上の式ＩＩで表される化合物、
２〜２５重量％の１種または２種以上の式ＩＩＩで表される化合物および
２〜２５重量％の１種または２種以上の式ＩＶで表される化合物
を含む媒体。
【００３３】
ｍ）随意に、さらに、１種または２種以上の式Ｖａ〜Ｖｄ
【化１９】
0004439160.tif 000011
式中、ａｌｋｙｌは、Ｃ１−６アルキルであり、Ｌは、ＨまたはＦであり、Ｘは、ＦまたはＣｌである、
から選択された化合物を含み、特に少なくとも１種の式Ｖａで表される化合物および／または少なくとも１種の式Ｖｂで表される化合物を含み、ここで、Ｘは好ましくはＣｌであり、Ｌは好ましくはＨである媒体。
【００３４】
ｎ）随意に、さらに１種または２種以上の式ＶＩａおよびＶＩｂ
【化２０】
0004439160.tif 000012
式中、Ｒ１は、式Ｉの意味の１つを有し、ａｌｋｙｌは、Ｃ１−６アルキルである、
から選択された化合物を含む媒体。
【００３５】
ｏ）随意に、さらに１種または２種以上の式ＶＩＩａ〜ＶＩＩｅ
【化２１】
0004439160.tif 000013
式中、Ｒ１は、式Ｉの意味の１つを有し、Ｒ１ａは、Ｈ、ＣＨ３、Ｃ２Ｈ５またはｎ−Ｃ３Ｈ７であり、ｄは、０または１であり、ａｌｋｙｌは、Ｃ１−６アルキルである、
から選択された２つの環を有する化合物を含む媒体。これらの化合物において、Ｒ１は、好ましくはＣ１−６アルキルまたはアルコキシであり、ｄは、好ましくは１である。特に好ましいのは、式ＶＩＩａ、ＶＩＩｄおよびＶＩＩｅで表される化合物である。
【００３６】
ｐ）随意に、さらに１種または２種以上の式ＶＩＩＩａ〜ＶＩＩＩｑ
【化２２】
0004439160.tif 000014
【００３７】
【化２３】
0004439160.tif 000015
【００３８】
【化２４】
0004439160.tif 000016
式中、Ｒ１は、式Ｉの意味の１つを有し、Ｒ１ａは、Ｈ、ＣＨ３、Ｃ２Ｈ５またはｎ−Ｃ３Ｈ７であり、ｄは、０または１であり、ａｌｋｙｌは、Ｃ１−６アルキルである、
から選択された３つの環を有する化合物を含む媒体。これらの化合物において、Ｒ１は、好ましくはＣ１−６アルキルまたはアルコキシであり、ｄは、好ましくは１である。特に好ましいのは、式ＶＩＩＩａ、ＶＩＩＩｄ、ＶＩＩＩｆおよびＶＩＩＩｇで表される化合物である。
【００３９】
本発明は、さらに、ＥＣＢまたはＶＡ効果に基づくアクティブマトリックス駆動を有する電気光学的ディスプレイであって、誘電体として、前記した液晶媒体を含むことを特徴とするディスプレイに関する。
本発明は、さらに、液晶層がスイッチオフ状態においてホメオトロピックまたは傾斜したホメオトロピック配向を有し、前記した液晶媒体を含む、アクティブマトリックス駆動を有する電気光学的ディスプレイに関する。
【００４０】
液晶混合物は、好ましくは、少なくとも８０Ｋのネマティック相範囲、６０℃より高い、特に７０℃より高い透明点および２０℃において３０ｍｍ２ｓ−１の最大流動粘度を有する。
本発明の液晶混合物は、約−１．５〜−８、特に約−３．０〜−５．０のΔεを有し、ここで、Δεは、誘電異方性を示す。回転粘度γ１は、好ましくは＜２２５ｍＰａ・ｓ、特に＜１８０ｍＰａ・ｓである。
液晶混合物における複屈折Δｎは、一般的に、０．０４〜０．１５、好ましくは０．０６〜０．１２である。誘電定数ε‖は、≧３、好ましくは３．２〜８．５である。
【００４１】
液晶混合物はまた、当業者に知られており、文献中に記載されている他の添加物を含むことができる。例えば、０〜１５％の多色性染料、さらに導電性塩、好ましくは４−ヘキソキシ安息香酸エチルジメチルドデシルアンモニウム、テトラフェニルホウ酸テトラブチルアンモニウムまたはクラウンエーテルの錯塩（例えばHaller et al., Mol. Cryst. Liq. Cryst. Volume 24, 249-258頁(1973)参照）を加えて、導電性を改善することができるか、または物質を加えて、ネマティック相の誘電異方性、粘度および／または配向を修正することができる。このような物質は、例えば、DE-A-22 09 127、22 40 864、23 21 632、23 38 281、24 50 088、26 37 430および28 53 728に記載されている。液晶混合物はまた、ＵＶ安定剤および酸化防止剤を含むことができる。
【００４２】
本発明の液晶相の式Ｉ〜ＶＩＩＩで表される個別の成分は、知られているか、またはこれらの製造方法は、関連する当業者により従来技術から容易に誘導されることができる。その理由は、これらが、文献中に記載されている標準的な方法に基づいているからである。
【００４３】
式Ｉ〜ＩＶにおける用語「アルケニル」は、２〜７個のＣ原子を有する直鎖状および分枝状アルケニル基を含む。直鎖状アルケニル基が好ましい。他の好ましいアルケニル基は、Ｃ２〜Ｃ７−１Ｅ−アルケニル、Ｃ４〜Ｃ７−３Ｅ−アルケニル、Ｃ５〜Ｃ７−４−アルケニル、Ｃ６〜Ｃ７−５−アルケニルおよびＣ７−６−アルケニル、特にＣ２〜Ｃ７−１Ｅ−アルケニル、Ｃ４〜Ｃ７−３Ｅ−アルケニルおよびＣ５〜Ｃ７−４−アルケニルである。
【００４４】
これらの中で、特に好ましいアルケニル基は、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニルおよび６−ヘプテニルである。５個までのＣ原子を有するアルケニル基が、特に好ましい。
【００４５】
混合物は、好ましくは４〜２０種、特に５〜１５種の式Ｉ、ＩＩ、ＩＩＩおよびＩＶで表される化合物を含む。
式Ｉ〜ＩＶで表される化合物に加えて、他の構成成分が、また、例えば全体としての混合物の４５％まで、しかし好ましくは３５％まで、特に１０％までの量で存在することができる。
【００４６】
他の構成成分は、好ましくは、ネマティックまたはネマティック液晶性物質、特に既知の物質から、アゾキシベンゼン、ベンジリデンアニリン、ビフェニル、ターフェニル、安息香酸フェニルまたはシクロヘキシル、シクロヘキサンカルボン酸フェニルまたはシクロヘキシル、フェニルシクロヘキサン、シクロヘキシルビフェニル、シクロヘキシルシクロヘキサン、シクロヘキシルナフタレン、１，４−ビス−シクロヘキシルビフェニルまたはシクロヘキシルピリミジン、フェニルまたはシクロヘキシルジオキサン、随意にハロゲン化されたスチルベン、ベンジルフェニルエーテル、トランおよび置換ケイ皮酸からなる群から選択される。
【００４７】
このタイプの液晶相の成分として適する最も重要な化合物は、式ＩＶ
Ｒ５−Ｌ−Ｇ−Ｅ−Ｒ６        ＩＶ
式中、ＬおよびＥは、各々、１，４−二置換ベンゼンおよびシクロヘキサン環、４，４’−二置換ビフェニル、フェニルシクロヘキサンおよびシクロヘキシルシクロヘキサン系、２，５−二置換ピリミジンおよび１，３−ジオキサン環、２，６−二置換ナフタレン、ジおよびテトラヒドロナフタレン、キナゾリンおよびテトラヒドロキナゾリンからなる群からの炭素環式または複素環式環系であり、
【００４８】
Ｇは、−ＣＨ＝ＣＨ−  −Ｎ（Ｏ）＝Ｎ−
−ＣＨ−ＣＱ−  −ＣＨ＝Ｎ（Ｏ）−
−Ｃ≡Ｃ−      −ＣＨ２−ＣＨ２−
−ＣＯ−Ｏ−    −ＣＨ２−Ｏ−
−ＣＯ−Ｓ−    −ＣＨ２−Ｓ−
−ＣＨ＝Ｎ−    −ＣＯＯ−Ｐｈｅ−ＣＯＯ−
またはＣ−Ｃ単結合であり、Ｑは、ハロゲン、好ましくは塩素、または−ＣＮであり、Ｒ５およびＲ６は、各々１８個まで、好ましくは８個までの炭素原子を有するアルキル、アルコキシ、アルカノイルオキシまたはアルコキシカルボニルオキシであり、または、これらの基の１つは、代替的にＣＮ、ＮＣ、ＮＯ２、ＣＦ３、Ｆ、ＣｌまたはＢｒである、
により特徴づけすることができる。
【００４９】
これらの化合物のほとんどにおいて、Ｒ５およびＲ６は、互いに異なっており、これらの基の１つは、通常アルキルまたはアルコキシ基である。提案された置換基の他の変種もまた、一般的である。このような基板またはこの混合物の多くは、市場で入手できる。これらの物質は、すべて、文献から知られている方法により製造することができる。
本発明の液晶ディスプレイの構造は、例えばEP-A 0 240 379に記載されている従来の構成に対応する。
【００５０】
【実施例】
以下の例は、本発明を、限定を示さずに例示することを意図する。本明細書中、パーセンテージは、重量％であり；すべての温度は、摂氏度で示す。
【００５１】
以下の略語を用いる：
【化２５】
0004439160.tif 000017
【００５２】
さらに、
Δｎは、２０℃および５８９ｎｍで測定した光学異方性を示し、
ｎｅは、２０℃および５８９ｎｍにおける異常光屈折率を示し、
Δεは、２０℃における誘電異方性を示し、
ε‖は、分子軸に平行な方向における誘電定数を示し、
ｃｐは、透明点［℃］を示し、
Ｔ（Ｓ，Ｎ）は、スメクティック相からネマティック相への転移の温度［℃］を示し、
【００５３】
νＴは、℃で示す温度Ｔにおける粘度［ｍｍ２ｓ−１］を示し、
γ１は、２０℃において測定した回転粘度［ｍＰａ・ｓ］を示し、
ｋｉは、２０℃において測定した各々の弾性定数［ｐＮ］を示し、
ｋｉ／ｋｊは、２０℃において測定した各々の弾性定数の比を示し、
Ｖ０は、２０℃において測定した、またフレデリクスしきい値とも呼ぶ容量しきい値を示す。
【００５４】
しきい値電圧の測定に用いるディスプレイは、５μｍの距離で２枚の平面平行な外側板を有し、外側板の内側上に、液晶のホメオトロピック配向を生じる最上部上でのレシチン配向を有する電極層を有する。
【００５５】
例１
以下のものを含む液晶混合物
【表１】
0004439160.tif 000018
【００５６】
例２
以下のものを含む液晶混合物
【表２】
0004439160.tif 000019
【００５７】
例３
以下のものを含む液晶混合物
【表３】
0004439160.tif 000020
【００５８】
例４
以下のものを含む液晶混合物
【表４】
0004439160.tif 000021
【００５９】
例５
以下のものを含む液晶混合物
【表５】
0004439160.tif 000022
【００６０】
例６
以下のものを含む液晶混合物
【表６】
0004439160.tif 000023
【００６１】
例７
以下のものを含む液晶混合物
【表７】
0004439160.tif 000024
【００６２】
例８
以下のものを含む液晶混合物
【表８】
0004439160.tif 000025
【００６３】
例９
以下のものを含む液晶混合物
【表９】
0004439160.tif 000026
【００６４】
例１０
以下のものを含む液晶混合物
【表１０】
0004439160.tif 000027
【００６５】
例１１
以下のものを含む液晶混合物
【表１１】
0004439160.tif 000028
【００６６】
例１２
以下のものを含む液晶混合物
【表１２】
0004439160.tif 000029
【００６７】
例１３
以下のものを含む液晶混合物
【表１３】
0004439160.tif 000030
【００６８】
例１４
以下のものを含む液晶混合物
【表１４】
0004439160.tif 000031
【００６９】
例１５
以下のものを含む液晶混合物
【表１５】
0004439160.tif 000032
【００７０】
例１６
以下のものを含む液晶混合物
【表１６】
0004439160.tif 000033
【００７１】
例１７
以下のものを含む液晶混合物
【表１７】
0004439160.tif 000034
【００７２】
例１８
以下のものを含む液晶混合物
【表１８】
0004439160.tif 000035
【００７３】
例１９
以下のものを含む液晶混合物
【表１９】
0004439160.tif 000036